(57)【要約】本発明は、ＢＭＲ（卑金属精錬）プロセスからの白金族金属（ＰＧＭ）に富む残渣を高温で焙焼して、不純物、典型的には揮発性元素（例えば、Ｓｅ、Ｔｅ、Ａｓ、Ｓ、Ｂｉ及びＯｓ）を除去し、焙焼生成物を得る方法に関するものである。焙焼生成物は、融剤を用いて製錬され、それにより、スラグ相及び合金相が形成され、また硫化物及び重金属（例えば、Ｐｂ及びＴｅ）が蒸発し、さらに、安定な酸化化合物（例えば、ＳｉＯ２並びにＦｅ、Ｎｉ、Ｃｏ、Ｃｕ、Ｃｒ、Ｔｅ及びＢｉの酸化物）がスラグ相に移行する。合金相及びスラグ相を分離し、それから、合金相を溶融して、ガス又は流体アトマイズ法で微細化することにより、水に溶解することができ、また湿式精錬でのＰＭＲ（貴金属精錬）プロセスにおける処理が可能である合金微粒子を形成する。
2014507564.tif 000002
【特許請求の範囲】
【請求項１】
白金族金属（ＰＧＭ）に富み、卑金属を含む残渣を、高温で焙焼して、Ｓｅ、Ｔｅ、Ａｓ、Ｓ、Ｂｉ、Ｏｓといった不純物を除去し、焙焼生成物を得る焙焼ステップを含む、方法。
【請求項２】
請求項１記載の方法において、前記残渣中の貴金属の４０質量％超が白金族金属である、方法。
【請求項３】
請求項１又は２記載の方法において、前記残渣が１０質量％未満の卑金属を含む、方法。
【請求項４】
請求項１乃至３のいずれかに記載の方法において、焙焼温度が、５００℃超１０００℃未満である、方法。°
【請求項５】
請求項４記載の方法において、前記焙焼温度が、６００℃以上９００℃未満である、方法。
【請求項６】
請求項５記載の方法において、前記焙焼温度が、７００℃〜８５０℃である、方法。
【請求項７】
請求項１乃至６いずれかに記載の方法において、前記焙焼ステップが、酸化剤を添加する酸化焙焼を含む、方法。
【請求項８】
請求項７記載の方法において、前記酸化剤が空気である、方法。
【請求項９】
請求項８記載の方法において、前記残渣１００ｇあたり１００ｇ〜１５０ｇの空気を加える、方法。
【請求項１０】
請求項９記載の方法において、前記残渣１００ｇあたり１３０ｇ〜１５０ｇの空気を加える、方法。
【請求項１１】
請求項７乃至１０いずれかに記載の方法において、前記焙焼ステップが、前記酸化焙焼の前又は後の還元焙焼を含む、方法。
【請求項１２】
請求項１１記載の方法において、前記還元焙焼が、５５０℃〜６５０℃の温度で行われる、方法。
【請求項１３】
請求項１２記載の方法において、前記還元焙焼が、約６００℃の温度で行われる、方法。
【請求項１４】
請求項１１乃至１３のいずれかに記載の方法において、前記還元焙焼で還元剤を添加する、方法。
【請求項１５】
請求項１４記載の方法において、前記還元剤は、石炭又は石油コークスである、方法。
【請求項１６】
請求項１乃至１５いずれかに記載の方法により得られた焙焼生成物を、１３００℃〜１６００℃の温度で融剤を用いて製錬して、スラグ相及び合金相を形成し、該スラグ相及び該合金相は分離される、製錬ステップを含む、方法。
【請求項１７】
請求項１６記載の方法において、前記焙焼生成物を、１４００℃〜１５００℃の温度で製錬する、方法。
【請求項１８】
請求項１６又は１７記載の方法において、前記製錬を還元条件下で行う、方法。
【請求項１９】
請求項１８記載の方法において、前記製錬ステップで還元剤を添加する、方法。
【請求項２０】
請求項１９記載の方法において、前記還元剤が炭水化物である、方法。
【請求項２１】
請求項２０記載の方法において、前記還元剤が穀粉である、方法。
【請求項２２】
請求項２１記載の方法において、給鉱材料１００ｇあたり５ｇ〜１５ｇの穀粉を添加する、方法。
【請求項２３】
請求項１６乃至２２いずれかに記載の方法において、前記スラグが合成スラグである、方法。
【請求項２４】
請求項１６乃至２３いずれかに記載の方法において、前記融剤がＣａ又はＭｇの酸化物、珪酸塩、アルミン酸塩、アルカリ酸化物の融剤である、方法。
【請求項２５】
請求項２４記載の方法において、前記融剤がＣａＯ−ＳｉＯ２−Ａｌ２Ｏ３−Ｎａ２Ｏ融剤である、方法。
【請求項２６】
請求項２５記載の方法において、前記融剤が、１０質量％〜４０質量％のＳｉＯ２、５質量％〜１５質量％のＡｌ２Ｏ３、３０質量％〜５０質量％のＣａＯ及び１５質量％〜２５質量％のＮａ２Ｏを含む、方法。
【請求項２７】
請求項１６乃至２６いずれかに記載の方法において、前記スラグの添加が、前記焙焼生成物の供給１００ｇあたり２０ｇ〜１００ｇである、方法。
【請求項２８】
請求項２７記載の方法において、前記スラグの添加が、前記焙焼生成物の供給１００ｇあたり約５０ｇである、方法。
【請求項２９】
請求項１６乃至２８いずれかに記載の方法において、前記製錬ステップを、捕収剤を添加することなく行う、方法。
【請求項３０】
請求項１６乃至２９いずれかに記載の方法において、誘導を用いて、セラミックを内張りしたグラファイト製の受入容器で製錬を行う、方法。
【請求項３１】
請求項１６乃至３０いずれかに記載の方法において、前記製錬は、
１）還元溶融ステップ、
２）圧力を低下、好適には１０分〜３０分の間、絶対圧力を低下させて、Ｐｂ、Ｔｅ及び／又はその他の重金属を除去するステップ、及び／又は
３）Ｆｅ及びＮｉといった不純物が確実かつ十分に前記スラグ相に分離されるように、Ｋ２ＮＯ３、Ｎａ２Ｏ２、Ｏ２ガス、空気、ＮａＮＯ３又はＭｎＯ２（好適にはＮａＮＯ３）といった酸化剤を添加するステップ、
を含む、方法。
【請求項３２】
請求項３１記載の方法において、前記絶対圧力を０．５ａｔｍ未満に低下させる、方法。
【請求項３３】
請求項３２記載の方法において、前記絶対圧力を約０．１ａｔｍに低下させる、方法。
【請求項３４】
請求項１６乃至３３いずれかに記載の方法で得られた合金生成物を溶融し、ガス又は流体アトマイズ法で微細化することにより、水に溶解することができ、また湿式精錬でのＰＭＲ（貴金属精錬）プロセスにおける処理が可能である合金微粒子を形成する、方法。
【請求項３５】
請求項１乃至３４いずれかに記載の方法が、
徐冷プロセスの後、
卑金属回収（ＢＭＲ）プロセス中又は
前記卑金属回収（ＢＭＲ）プロセスと前記ＰＭＲプロセスとの間
に行われる、方法。
【発明の詳細な説明】
【技術分野】
【０００１】
[関連出願の相互参照]
本特許出願は、南アフリカ特許出願第２０１１／００８９４号に基づく優先権を主張す
るものであり、この特許出願の内容は、参照により本明細書に組み入れられる。
【背景技術】
【０００２】
本発明は、通常、ＰＧＭ及び硫化鉱物の殆どをスラリに濃縮する浮遊選鉱ステップを含む、白金族金属（ＰＧＭ）（例えば、Ｐｔ、Ｐｄ、Ｒｈ、Ｒｕ及びＩｒ）並びに金（Ａｕ）の生成に関するものである。浮遊選鉱は分離性に優れ、また代表的なＰＧＭでは、１．８％〜４％の質量プル（精鉱と言われる給鉱での質量％）値と共に、８０％を超える回収率が得られる。残念ながら、いくつかの元素（Ａｓ、Ｓｅ、Ｔｅ、Ｂｉ、Ｃｄ、Ｈｇ及びＰｂといった元素）は、しばしば硫化物又はＰＧＭ鉱物と結合しており、またこれらの元素のいくつかは、浮遊選鉱により得られた精鉱と共に、キャリーオーバーされて、製錬所への給鉱材料となってしまう。
【０００３】
ＰＧＭ生成における典型的な製錬ステップでは、精鉱をまず、交流（ＡＣ）炉又は直流（ＤＣ）炉において溶融し、ここで、硫化鉱物は酸化鉱物から分離され、別々の炉マット層及びスラグ層にそれぞれ形成される。これらの層は、炉内の異なる高さで別々に出鋼される。ＰＧＭは、マット相の方へ進む傾向にあり、製錬ステップにおける回収率は９５％を超える。しかしながら、微量の不純物元素（Ａｓ、Ｓｅ、Ｔｅ、Ｂｉ、Ｃｄ、Ｈｇ及びＰｂ）も、マット相の方へ進み、回収率を変化させる。製錬ステップの後、ＦｅＳを炉マットから除去する転換ステップを行う。転換の際、（Ｏ２を富化した又は富化しない）空気を転炉に吹き入れて、それにより、ＦｅＳを酸化してＦｅＯ及びＳＯ２とする。転換中、溶融した卑金属硫化物の酸化及びわずかな脱硫も生じ得る。製錬操作から得られた最終生成物は、多くの場合、転炉マットと呼称される。転炉マットには、不純物（Ａｓ、Ｓｅ、Ｔｅ、Ｂｉ及びＰｂ）だけでなく、転換操作の副生成物であり、かつ、スラグのキャリーオーバー又は飛散のため存在している鉱物が含まれる。これには、通常、ＳｉＯ２並びにマグネタイト及びトレボライトといったスピネル型酸化物（又はその他の類似のＮｉ／Ｃｕ／Ｆｅの酸化物）が含まれる。また、転炉マットには、（スラグのキャリーオーバー源と共に）微量のＣｒ２Ｏ３、ＣａＯ及びＭｇＯも存在している。
【０００４】
転炉マットは、粉砕又は微細化されて、卑金属除去／精錬ステップに送られる。この卑金属除去／精錬ステップにおいて、硫化鉱物（多くの場合は、Ｎｉ、Ｃｕ及びＦｅの硫化物）が浸出して、ＰＧＭ含有率が４０％を超える残渣（無水ベース）が生成される。
【０００５】
別の方法においては、転炉マットを徐冷して、合金相中のＰＧＭを卑金属硫化物から分離することもできる。徐冷の後に、合金−硫化物の塊を破砕し、合金を磁性を有する粗鉱片として回収する一方、卑金属硫化物を磁性を有さない精鉱として回収する。これら２つの相を物理的に完全に分離するのは殆ど不可能であるため、通常、酸及びアルカリを用いて合金相を酸化環境で処理し、それにより、卑金属不純物の連晶を除去する。その後、ＰＧＭ合金精鉱は、ＰＭＲに直接送られる。
【０００６】
ＢＭＲプロセスは、主に硫化鉱物の除去を目的とするが、精錬所には、多くの場合、ＢＭＲ残渣物を貴金属精錬所（ＰＭＲ）に送る前に、当該残渣物からいくつかの不純物を除去することを目的とした系統が設けられている。これには、Ｓｅ、Ｔｅ、Ｐｂ、ＳｉＯ２及び酸化Ｆｅ／Ｎｉ複合物を除去する系統が含まれる。こうした系統は、通常、硫酸塩系の処理を行うＢＭＲで用いられる。したがって、硫酸塩溶液マトリックス中／当該マトリックスから除去しやすい不純物は、ＢＭＲで処理するのが好ましい。逆に、塩化物、硝酸塩又はシアン化物溶液マトリックスを用いて除去しやすい不純物は、ＰＭＲで除去するのが好ましい。
【０００７】
Ａｕ及びＡｇと同様、ＰＧＭ（例えば、Ｐｔ、Ｐｄ、Ｒｈ、Ｒｕ、Ｉｒ及びＯｓ）の生成における最終ステップは、貴金属精錬所で行われる。ＢＭＲで得られた貴金属精鉱は、通常、塩素及び塩酸環境で浸出され、それにより、ＰＧＭは可溶化する。それから、ＰＧＭ含有溶液は、いくつかのプロセスを経て、構成成分である金属に分離される。こうしたプロセスには、様々な沈殿処理及び溶解処理の繰り返し、溶媒抽出、イオン交換または分子認識技術のいずれかが含まれる。
【０００８】
白金産業におけるＰＭＲへの一般的な給鉱品位は、約４０％〜７５％であり、典型的には６５％である（Ｐｔ、Ｐｄ、Ｒｈ、Ｒｕ、Ｉｒ及びＡｕの合計）。残りの含有物は、Ａｓ、Ｐｂ、Ｓｅ、Ｔｅ、Ｂｉ、ＳｉＯ２、Ｆｅ／Ｎｉ酸化物、金属／硫化Ｆｅ、未浸出のＢＭＳ（卑金属硫化物）、ＢＭＲプロセスにおいて形成された安定な硫酸塩／水酸化硫酸塩、ＣａＯ、ＭｇＯ、Ｃｒ２Ｏ３及び結晶水の複合混合物又は化合物である。上記に挙げた不純物は、ＰＭＲプロセスで残渣を生じさせる、ＰＭＲプロセスの様々な流れに存在する。そうした残渣は、相応の処理コスト、貯蔵期間等をかけて再度処理する必要がある。また、不純物は、貴金属の全体としての回収率と、金属を市場に供給するまでの所要日数に悪影響を及ぼすこともある。
【発明の概要】
【発明が解決しようとする課題】
【０００９】
一般的に、ＰＭＲの主な給鉱材料の流れに含まれる全ての不純物は、（ＢＭＲプロセス又はＰＭＲプロセスのいずれかに導入される系統を有する）湿式精錬処理ステップを通じて処理される。殆どの精錬所は、リサイクル／残渣／委託原料に関する乾式精錬処理ステップを有するが、主な給鉱材料の流れを、Ｃｕ、Ｎｉ及びＳの大部分を除去した後で、当該材料をＰＭＲプロセスのために溶解する前に、処理することを組み込んだ乾式精錬処理は存在しない。
【課題を解決するための手段】
【００１０】
本発明によれば、白金族金属（ＰＧＭ）に富み（通常は、残渣中の貴金属の４０質量％超が白金族金属である）、通常１０質量％未満の卑金属を含む残渣を、高温で焙焼して、不純物、典型的には、揮発性の元素（例えば、Ｓｅ、Ｔｅ、Ａｓ、Ｓ、ＢｉおよびＯｓ）を除去し、焙焼生成物を得るプロセスが与えられる。
【００１１】
好適には、上記の焙焼生成物を、融剤を用いて製錬し、それにより、スラグ相及び合金相が形成される。また、硫酸塩及び重金属（例えば、Ｐｂ及びＴｅ）は蒸発し、安定な酸化物化合物（例えば、ＳｉＯ２やＦｅ、Ｎｉ、Ｃｏ、Ｃｕ、Ｃｒ、Ｔｅ及びＢｉの酸化物）はスラグ相へと移行する。そして、その後、合金相及びスラグ相を分離する。
【００１２】
その後、上記の合金相を溶融し、ガス又は液体アトマイズ法により微細化することにより、水に溶解することができ、また湿式精錬でのＰＭＲ（貴金属精錬）プロセスにおける処理が可能である合金微粒子を形成することができる。
【００１３】
本発明の原理によれば、高温でも不活性であるＰＧＭ原料の性質（耐酸化性及び低い蒸気圧）を利用して、乾式精錬処理により、多様な不純物を除去することができる。また、大量のＰＧＭにより、微細化可能なＰＧＭ合金相を（捕収剤を添加することなく）形成することができる。提案されたプロセスでは、６種の白金族元素（ＰＧＥ：Ｐｔ、Ｐｄ、Ｒｈ、Ｒｕ、Ｉｒ及びＡｕ）を９０％以上含み、残存する不純物の殆どが金属のＦｅ、Ｎｉ及びＣｕである合金を、生成することができる。
【００１４】
焙焼温度は、必要とされる化合物（例えば、ＴｅＯ２、ＳｅＯ２、ＴｅＯ２、Ａｓ２Ｏ３及びＯｓ４Ｏ６）の蒸発と、安定な化合物（例えば、硫酸塩）の分解が可能な程度に高くなければならない。例えば、５００℃超１０００℃未満の温度が必要であり、好適には、６００℃以上９００℃未満、さらに好適には、７００℃〜８５０℃の温度である。温度が低いほど、ＰＧＭ（特に、Ｐｄ、Ｒｕ、Ｒｈ及びＩｒ）は酸化しやすくなり、ＰＧＭ酸化物の蒸気圧は、純金属の蒸気圧に比べてオーダー単位で高くなる。ＰＭＧ酸化物（特に、Ｒｕ）の蒸発を防ぐために、焙焼温度は９００℃未満に維持しなければならない。焙焼ステップには、空気などの酸化剤を用いる酸化焙焼が含まれる。典型的には、残渣１００ｇあたり１００ｇ〜１５０ｇ、好適には１３０ｇ〜１５０ｇの空気が加えられる。
【００１５】
揮発性成分は全て酸化物であり、それ故、空気中での酸化焙焼が必要であるが、焙焼条件は、元素の酸化状態及び鉱物学的な組成によって決定される。また、特定の元素の適正な酸化状態を形成するため、酸化焙焼の前又は後に、還元焙焼が必要であり得る。還元焙焼は、５５０℃〜６５０℃、典型的には約６００℃の温度で、石炭又は石油コークスといった還元剤を用いて行われ得る。
【００１６】
また、安定な化合物（例えば、硫酸塩）の分解や、Ｐｂ（及びその他の重金属）のガス相への移行を行うとともに、安定な酸化物（例えば、ＳｉＯ２、Ｃｒ２Ｏ３及びスピネル）のスラグ相への溶解を可能とするため、製錬ステップは、合金相の液相線温度（固相が全てなくなり、完全な溶融状態となる最低温度）よりも僅かに高い温度で行う必要がある。典型的には、製錬ステップは、１３００℃〜１６００℃、好適には１４００℃〜１５００℃の温度で行う。
【００１７】
好適には、製錬は、還元条件下で、通常は、炭素等の還元剤を添加して行われる。例えば、給鉱材料１００ｇあたり５ｇ〜１５ｇの炭水化物（例えば、穀粉）を添加する。
【００１８】
また、Ｃａ又はＭｇの酸化物、珪酸塩、アルミン酸塩又はアルカリ酸化物系の融剤（好適には、ＣａＯ−ＳｉＯ２−Ａｌ２Ｏ３−Ｎａ２Ｏ系の融剤）の低い融点及び粘性を利用して、合成スラグを溶融物に添加すべきである。例えば、融剤は、１０質量％〜４０質量％のＳｉＯ２、５質量％〜１５質量％のＡｌ２Ｏ３、３０質量％〜５０質量％のＣａＯ及び１５質量％〜２５質量％のＮａ２Ｏを含み得る。スラグの添加は、焙焼生成物の供給１００ｇあたり２０ｇ〜１００ｇの範囲で変化させることができるが、典型的には、焙焼生成物の供給１００ｇあたり５０ｇのスラグを添加することで、スラグの性質は、安定なスピネル型化合物が焙焼給鉱材料中で溶解可能なものとなる。
【００１９】
製錬ステップは、捕収剤を添加することなく行うことができる。
【００２０】
誘導により製錬を行う場合には、セラミックを内張りしたグラファイト製の受入容器を坩堝として用いることが好適である。
【００２１】
好適には、製錬は、以下の３つのステップで行われる。
（１）還元溶融ステップ；
（２）圧力を低下、好適には１０分〜３０分の間、絶対圧力を０．５ａｔｍ未満、典型的には約０．１ａｔｍに低下させて、Ｐｂ、Ｔｅ及び／又はその他の重金属を除去するステップ；及び／又は
（３）Ｆｅ及びＮｉといった不純物が、確実かつ十分にスラグ相に分離されるように、Ｋ２ＮＯ３、Ｎａ２Ｏ２、Ｏ２ガス、空気、ＮａＮＯ３又はＭｎＯ２（好適にはＮａＮＯ３）といった酸化剤を添加するステップ。
【００２２】
合金の微細化は、ガス又は液体を用いた冷却によって行うことができる。高圧ウォータージェットが微細化の方法として確立されており、非常に微細な粒子（必要であれば、粒子径Ｄ５０が約１０ミクロン〜２０ミクロン）を得ることができる。液体（例えば、水）を用いて行われる微細化では、急速冷却された準安定相の平坦ではない（しばしば凹みのある）粒子が形成され、こうした粒子は、大きな表面積を有しており、それにより、急速な溶解が可能となる。また、高圧不活性ガス（例えば、Ｎ２あるいはＡｒ）ジェット又は遠心ガス冷却を用いて、合金を約４０ミクロンの粒子径Ｄ５０に微細化することもできる。水を用いる場合に比べて、粒子はより球状化し、また冷却速度はより遅くなる。マテリアルハンドリング、溶解挙動及び金属の採算性により、用いる微細化のタイプが決定される。
【００２３】
本発明の方法は、
徐冷プロセスの後、
卑金属回収（ＢＭＲ）プロセス中又は
卑金属回収（ＢＭＲ）プロセス及び貴金属精錬（ＰＭＲ）プロセスの間、
に組み入れることができる。
【００２４】
「徐冷」プロセスとは、マットを徐冷して、合金相中のＰＧＭを卑金属硫化物から分離するプロセスを意味する。
【００２５】
「ＢＭＲプロセス」とは、大部分（９５％超）の卑金属及び硫黄を給鉱物から除去する任意のプロセス（例えば、硫酸塩系の湿式製錬処理）を意味する。
【００２６】
本発明の方法に対する見方の一例としては、ＢＭＲ処理で得られた精鉱を、Ｃｕの除去を目的とした加圧浸出の直後に溶融するというものである。これにより、最終的に残留するＢＭＳ、ＳｉＯ２、Ｆｅ／Ｎｉの酸化物、金属／硫化Ｆｅ、Ｐｂ及び両性元素の除去を目的とした既存のＢＭＲの一部を省くことができる。
【００２７】
「ＰＭＲプロセス」とは、ＰＧＭをＰＧＭ精鉱から分離、回収する湿式製錬処理ステップを意味する。
【図面の簡単な説明】
【００２８】
【図１】本発明による方法のフローチャートである。
【発明を実施するための形態】
【００２９】
本発明は、（Ｏｓを除くＰＧＭ以外の）不純物の除去に関して分離性に非常に優れ、ＰＭＲ（貴金属回収）プロセスに供される給鉱材料から単一処理ステップで多数の不純物を除去する機能を有する、乾式精錬処理に関する。多数の不純物を単一ステップで除去することができるため、現行のＢＭＲ（卑金属回収）及びＰＭＲプロセスの手順を、関連コストを低減させつつ簡略化することが可能である。
【００３０】
以下、乾式精錬処理により、不純物（例えば、以下に限定はされないが、Ａｓ、Ｐｂ、Ｓｅ、Ｔｅ、Ｂｉ、ＳｉＯ２、Ｆｅ／Ｎｉの酸化物、金属／硫化Ｆｅ、未浸出の卑金属硫化物、安定な硫酸塩／水酸化硫酸塩、ＣａＯ、ＭｇＯ及びＣｒ２Ｏ３）を、完全に又は部分的に、ＰＭＲ給鉱材料から除去する方法について説明する。乾式精錬処理は、焙焼ステップと、それに続く製錬ステップとを含む。焙焼ステップでは、揮発性元素をガス相に移行させる（例えば、Ｓｅ、Ｔｅ、Ｏｓ、Ｓ、Ｂｉ及びＡｓ）。製錬ステップでは、安定な化合物（例えば、硫酸塩）の分解や、Ｐｂ（及びその他の重金属）のガス相への移行を行い、安定な酸化物（例えば、ＳｉＯ２、Ｃｒ２Ｏ３及びスピネル）のスラグ相への溶解を可能とする。製錬ステップでは、合金相及びスラグ相が形成される。これらの相は、鋳造し、物理的に分離できる。ＰＭＲプロセスにおける合金の溶解を容易にするため、合金相は、再度溶融して、微細化することができる。
【００３１】
以下の表１に、本発明で提案する方法により扱われ得る典型的な給鉱材料を示す。方法の最適化を理解するには、鉱物学的なスペシエーション（鉱物中の化学種を明らかにすること）及び鉱物の組成が重要である。
【００３２】
【表１】
2014507564.tif 000003
【００３３】
焙焼ステップ
焙焼ステップの目的は、揮発性酸化物（主に、ＳｅＯ２、ＴｅＯ２、Ａｓ２Ｏ３、Ｏｓ４Ｏ６及びＳＯ２）を形成することにある。空気は、上記目的を達成する上で、十分強力な酸化剤である。空気は、関連コストなしに入手できるだけでなく、７９％のＮ２を含んでおり、このＮ２は、揮発性化学種（特に、ＴｅＯ２）を除去するのに十分なガス体積を得るために重要な役割を果たしている。
【００３４】
研究を行った給鉱材料では、十分な除去を実現するために、給鉱材料１００ｇあたり約１４０ｇの空気が必要であった。ガス流（体積）を増加させても、焙焼時間が長くなり、焙焼コストが増加することは別として、結果に殆ど差はないものと考えられる。
【００３５】
酸化焙焼ステップは、約８００℃の温度で行うことが好適である。それより高い温度になると、安定な硫酸塩の分解には役立つが、９００℃を超えると、Ｒｕが（ＲｕＯ３及びＲｕＯ４として）いくらか損失することになる。Ｒｕ、Ｒｈ、Ｉｒ及びＰｄはいずれも、焙焼温度で酸化物を形成し、こうした酸化物（Ｐｄを除く）の蒸気圧は、純金属の蒸気圧に比べてオーダー単位で高くなる。
【００３６】
焙焼温度は、給鉱材料の特性に応じて最適化する必要がある。一例として、Ｓｅ／Ｔｅ沈殿系統で生じたある浸出残渣は、約７５０℃で溶融を開始したため、焙焼温度を７００℃までに限定した。焙焼系統では、Ｔｅは除去されず、低圧での製錬において十分に除去できる。
【００３７】
焙焼は、流動層（循環流動層反応器又は気泡流動層反応器）、回転式ドラム焙焼炉、多段焼却炉又は固定層（マッフル炉に手動で装荷される複数のトレイ）で行うことができる。高効率な流動層反応器が好適ではあるが、技術の選択には、粒子サイズと、所望の処理速度と、バッチ処理の必要性とが重要な役割を果たすと考えられる。考察した材料では、粒子懸濁を調整するために、マイクロアグロメレーションを行った。マイクロアグロメレーションに用いた結合剤は、製錬ステップにおいて、スラグ相に分解／溶解されるものと考えられる。焙焼熱は、電気／ガス又は燃焼により供給され得る。
【００３８】
考察した材料では、空気焙焼におけるＡｓの除去は、モデリングによる予測ほど効率的には行われなかった。この結果は、おそらく正しいものと考えられる。というのは、非揮発性のヒ酸塩（Ａｓ５＋）及び酸化に対する耐性が非常に高いスペリー鉱（砒白金鉱）が存在しており、給鉱材料中の想定化学種が不正確であったからである。Ａｓを除去するためには、Ａｓを３価に還元することが必要である。前還元焙焼は、石炭又は石油コークスを用いて約６００℃で行われ得る。還元／酸化焙焼の２段ステップが必要な場合は、ガスの切り替えを単一の容器で容易に行うことが可能なバッチ反応が好適である。
【００３９】
図１を参照すると、ＢＭＲ給鉱材料１０、還元剤１２及び不活性ガス１４が、焙焼炉１６での還元焙焼ステップ１６Ａで供給される。その後、同一の焙焼炉１６に空気１８が供給されて、上記還元焙焼ステップに続く酸化焙焼ステップ１６Ｂが行われる。
【００４０】
８００℃で焙焼した場合におけるガス相での典型的な回収率の値を、以下の表２に示す。殆ど全てのＳｅ、Ａｓ、Ｏ及びＴｅ並びに大部分のＳは、揮発させることができる。
【００４１】
【表２】
2014507564.tif 000004
【００４２】
焙焼中に発生する排ガス２０は、有害な化学種（例えば、Ｓｅ、Ａｓ及びＯｓの酸化物並びにＳＯ２）を含んでいると考えられるため、捕集して、ガス洗浄／金属回収ステップ２２に供する必要がある。このことについては、詳細に後述する。
【００４３】
溶融ステップ
焙焼ステップの後に、製錬ステップが行われる。焙焼炉１６で生じた酸化材料２４を、還元剤２８、不活性ガス３０及び融剤３２と共に、製錬炉２６に供給する。製錬により、合金相及びスラグ相が形成される。スラグ相は、ＳｉＯ２並びにＦｅ、Ｎｉ、Ｃｏ、Ｃｕ、Ｃｒ、Ｔｅ及びＢｉ等の酸化物を吸収することになる。また、硫酸塩／オキシ酸硫塩は分解し、その結果生じた酸化物はスラグ相に吸収されることになる。ＰＧＭは合金相に濃縮される。そして、この合金相を微細化することにより、ＰＧＭは、既存の分解系統を経て、ＰＭＲ精錬系統に導入できる程度の反応性を有することとなる。
【００４４】
本発明の本実施形態において、製錬炉２６は誘導炉である。ただし、ＡＣ及びＤＣの技術を用いることもできる。誘導溶融は、坩堝構造における、加熱及び冷却によるバッチ操作を容易にすると共に、圧力を変更するステップを、ＡＣ炉又はＤＣ炉よりも容易に行うことができる。誘導溶融の事前試験結果では、熱は、受入坩堝を介して当該材料に伝達しなければならないことが示されている。というのは、焙焼材料に対して直接的に結合することはできないからである。受入坩堝としては、グラファイトが挙げられる。というのは、グラファイトは、何の問題もなく、１８００℃までの温度とすることが容易にでき、また非常に速く加熱及び冷却することができるからである。研究により、グラファイトは溶融物と相互作用すること、またセラミックの坩堝（好適には、高いマグネシア含有量となる）を、グラファイトに内張りし、セラミックが溶融物と接触するようにして用いるべきであることが示された。
【００４５】
製錬は、合金の液相線温度（固相が全てなくなり、完全な溶融状態となる最低温度）より僅かに高い温度で行わなければならない。合金相の液相線温度は、様々なＰＧＭ金属の相対的な濃度、並びに卑金属（例えば、Ｃｕ及びＮｉ）及びＦｅの合金化による効果により決定される。ＰＧＭ（特に、Ｒｕといった高融点金属）の含有量が多いほど、液相線温度は高くなる。研究したＢＭＲ浸出残渣について、Ｒｕは、合金中で最後に溶解する金属であり、液相線温度は１４３０℃〜１４５０℃の間にある。試験研究により、１４５０℃〜１５００℃の温度が適切であることがわかった。Ｐｄは、白金族金属（ＰＧＭ）グループの中で最も蒸気圧が高いため、温度が１５００℃を超えると、Ｐｄのある程度（１５００℃で０．３％）の損失を招くことになる。
【００４６】
製錬操作は、３つの特徴的なステップとして説明することができる。３つのステップとは、（１）僅かに還元的な還元溶融ステップ２６Ａ、（２）圧力を低下させて、Ｐｂ、Ｔｅ及びその他の重金属を除去する圧力低下ステップ２６Ｂ及び（３）不純物（例えば、いくらかのＦｅ及びＮｉを含む不純物）が確実かつ十分にスラグ相に分離されるように、酸化剤を添加するステップ２６Ｃ、である。製錬はバッチ処理で行われるため、上記の３つのステップは、充填から鋳造までの間、連続的に調整することができる。鋳造は、最後の酸化ステップの後に行われる。
【００４７】
ＰＧＭ酸化物（Ｒｕ、Ｉｒ及び、より低い程度のＲｈ）の蒸気圧は、これらの酸化物が加熱中に損失を招くほど高いため、溶融前に、弱い還元剤２８を、合成スラグ３２（すなわち、スラグはそのままのスラグではなく、そこで得られた構成成分からなるスラグである）と共に添加し、焙焼した給鉱材料と混合する必要がある。還元剤は、炭水化物（例えば、小麦粉）とすることができ、また焙焼された給鉱材料１００ｇあたり約５ｇ〜１０ｇ程度でなければならない。還元条件が強すぎると、Ｆｅ及びＮｉの大部分を合金相へ移行させかねない。こうした元素は、いったん合金相に移行すると、選択的にその大部分を酸化させることは困難である。不活性ガス３０を製錬炉２６に供給し、不活性ガス雰囲気を、製錬操作全体にわたり、溶融物の上方で維持する必要がある。
【００４８】
全ての材料が溶融した後、溶融物の上方雰囲気の圧力を低下できる。これは、圧力チャンバを閉鎖し、当該チャンバ内を真空ポンプで真空に引くことで、容易に行うことができる。Ｐｂは、しばしばＰＭＲ（特に、Ｒｈの精錬中）において、特別な問題を生じさせる。要求されるＰｂの指定条件のため、ガス相へのＰｂの除去ステップを、溶融操作において含ませる必要がある。約９５％のＰｂ（並びにＴｅ及びその他の重金属）の除去は、絶対圧力を約０．１ａｔｍに低下させることにより、非常に効果的に達成できる。Ｐｂは、ＰｂＯ及びＰｂの両方として蒸発する。１０分〜３０分の間、低圧で保持した後、真空を破壊することができる。圧力の低下を受け、約５０％のＡｇがガス相となって失われる。
【００４９】
真空チャンバを開放し、溶融物に対する圧力を通常圧に戻した後、不純物が確実かつ最適にスラグ相へ分離されるように、酸化剤３４をスラグに添加することができる。また、酸化剤の添加により、Ｆｅ、Ｎｉ及び、より少ない程度のＣｕも限定的に酸化され得る。焙焼生成物の供給１００ｇあたり約２．５ｇの酸化剤を添加すれば、最終的に得られる合金のＰＧＭ品位を８７％から９２％に向上できる。酸化剤としては、ＮａＮＯ３及びＭｎＯ２の両方が考えられるが、ＮａＮＯ３が好適である。
【００５０】
プラントでの特定の元素に対する指定条件が、溶融ステップの複雑性を高めてしまうことに留意することが重要である。合金中のＰｂ及びＮｉ等の許容値を緩和できる場合は、圧力低下ステップ及び酸化ステップの両方を省略することができる。僅かな還元溶融ステップにより、６種のＰＧＥの品位が約８５％である合金を生成することができる。
【００５１】
以下の表３は、焙焼生成物１００ｇあたり７ｇの穀粉を添加し、１４５０℃で焙焼生成物の溶融ステップを行って得た、合金相への典型的な回収率を示すものである。当業者であれば、代わりの炭水化物を用いた場合に必要な質量添加量を再計算することができるであろう。
【００５２】
【表３】
2014507564.tif 000005
【００５３】
不要な酸化物を溶融物から吸収するため、合成スラグを溶融物に添加する必要がある。融剤としては、ＣａＯ−ＳｉＯ２−Ａｌ２Ｏ３−Ｎａ２Ｏ系の融剤が挙げられる。というのは、このような融剤は、低融点（提案したスラグ組成の場合、液相線温度は約１１５０℃）かつ低粘性（１４５０℃で約０．４ｌｏｇ［ポイズ］）で、あらゆる酸化物を吸収する能力には優れる一方、マグネシア系の内張りを吸収する能力は低いからである。（こういった添加の観点から）目標とするスラグ組成を、以下の表４に示す。
【００５４】
【表４】
2014507564.tif 000006
【００５５】
供給される焙焼生成物１００ｇあたり合計で約５０ｇの融剤といった、融剤の添加率が示される。この添加率は、スピネルを吸収する十分な吸収能力を得るために重要なものである。さもなければ、スピネルは固体として存在することとなる。スピネル（例えば、マグネタイト及びトレボライト）は、転換操作により存在しているが、中には、Ｍｇ、Ｆｅ、Ｎｉ、Ａｌ及びＣｒが存在することで焙焼中に形成されるものもある。
【００５６】
製錬操作終了時におけるスラグの粘度は、溶融物から吸収された酸化物（例えば、ＦｅＯ、Ｆｅ２Ｏ３、ＮｉＯ及びＭｇＯ）により流動性が付加されるため、非常に低い（０．１３ｌｏｇ［ポイズ］と算出）。
【００５７】
焙焼系統からの排ガス処理
焙焼系統は、高温の濃縮ガス流２０を発生させ、環境及び人間にとって有害なガス種を大量に含み得る。焙焼操作により、微粒子がガス相へある程度懸濁（分散）することは殆ど避けられないため、ガス系統には、微粒子分離ステップを設ける必要がある。理想的には、この微粒子除去ステップは、ガスがまだ高温の（当該ガス種の露点／凝固点より高い）間に行うべきである。セラミックキャンドルフィルタは、使用可能な高温微粒子除去装置の一例である。ガスから除去した微粒子２４は、焙焼炉１６に戻すことができる。
【００５８】
排ガスから殆どの有害ガス種を除去するために、（好適には、アルカリ系の）ウエット系統で洗浄を行うことができる。また、選択的に凝縮／逆昇華させることにより、いくつかの有益なガス種（Ｓｅ、Ｔｅ及びＯｓ）を回収することができる。これには、還元と凝縮用の冷却表面が必要となる場合がある。
【００５９】
還元焙焼ステップが必要な場合、可燃性ガス種が存在するものとして設計を行う必要がある。排ガス処理は、法律、既存のインフラストラクチャ及び潜在的な金属の市場／価値により決定されるであろう。
【００６０】
焙焼及び製錬両方の排ガスを、プラントの既存の洗浄回路で処理することもできる（粒子回収後）。
【００６１】
溶融系統からの排ガス処理
製錬操作で生じる排ガス３６は、炉の上部から抽出して、処理しなければならず、排ガス処理操作（ステップ３８）で処理される。排ガス処理には、粒子の除去及び洗浄が必要な場合とそうでない場合がある。排ガス流は、焙焼操作の排ガス流又は既存のプラント系統の排ガス流を一体とすることができる。
【００６２】
焙焼溶融物及び酸化溶融物の金型での鋳造
溶融合金及びスラグ４０は、製錬炉２６から金型に流し込まれ、鋳造される（ステップ４２）。通常、誘導炉（並びに、より小さなＡＣ炉及びＤＣ炉）は、溶融物を型に注ぎ込むため、油圧により傾斜させられる。また、バッチ操作では、炉底出鋼を行うことも可能である。
【００６３】
鋳造は、固定式の金型及び重力を利用したフローオーバー式のバケット金型構造のいずれかで行うことができる。固化処理の際に、金型の中身が取り出される。ＰＧＭのスラグへの損失が起きる主要なメカニズムは、ＰＧＭのスラグ相への溶解ではなく、鋳造処理の際の、合金粒子のスラグ相への懸濁（飛散）及び凝固である。鋳造の非常に重要な側面は、スラグを十分に流動化させて、それにより、合金が量的にスラグから溶融合金プールへと沈殿するのを容易にするという点にある。スラグと合金を容易かつ確実に分離するためには、それらの間にはっきりとした平面が必要であり、これは容易に実現できる。
【００６４】
固定式のＡＣ炉又はＤＣ炉の技術を溶融に用いる場合、必要に応じて開閉可能な出鋼孔を、耐火性の内張りに保持することができる（ただし、小さなＡＣ炉及びＤＣ炉の場合は、傾斜させることも可能である）。鋳造操作では、合金の懸濁を効果的に除去しつつ、スラグ及び合金を異なる高さから出鋼することができる。その利点は、スラグ中の貴金属がさらに減少し、また処理中に固定化する材料を制限できる点にある。
【００６５】
スラグ及び合金の手動による分離
合金及びスラグは、簡単な手動による分離プロセスで、分離される（ステップ４４）。スラグは、容易に、合金相から機械的に分離することができる。鋳造を良好な管理の元で行った場合、スラグと合金の間の面は非常に平滑となり、分離は容易になる。その後、合金のインゴット及びスラグ片を手作業で分類し、後処理のためにバッチ化することもできる。合金のインゴットは、合金相に付随するスラグキャリーオーバーが殆どない清浄なものでなければならない。なぜなら、こうしたスラグも、微細化後、合金と共にＰＭＲ処理に供されることになるためである。
【００６６】
製錬炉へのスラグの返送
合金から分離されたスラグ４６は、ＰＧＭをいくらか含んでいると考えられる。これは多くの場合、合金が、懸濁した小さい粒子の形で飛散したことによるものである。スラグ相中のＰＧＭは、当該スラグを、プラントの製錬炉で再度、処理することにより回収され得る（既存の製錬操作、例えば、転換ステップ及びＢＭＲの前に行われる精鉱の製錬を参照）。スラグから流出した卑金属硫化物材料は、捕収剤として働き、回収されたＰＧＭは、再び転換ステップを経ることになる。典型的な製錬操作の回収率は９８％超であるため、スラグが二巡すれば、殆どの損失は非常に効果的に回収されることが見込まれる。
【００６７】
微細化のための溶融
分離した合金４８は、貴金属精錬所で溶解する必要がある。これを合金で効率的に行うためには、合金の表面積を十分に大きくして、表面に十分な反応性を持たせる必要がある。上記の目的は、合金を微細な粉末とする微細化（ステップ５２）により、達成される。
【００６８】
合金の液体流を微細化するためには、合金を再度溶融する必要がある（ステップ５０）。誘導炉の技術では、エネルギーを合金に直接的に付与及び伝達することができるため、上記目的のために最も適している。これにより、溶融プロセスは非常に高速かつ効率的になる。アルミナ製の坩堝で合金を溶融することが提案されるが、グラファイトを用いることもできる。溶融物の温度は、全ての合金が流体となる温度（液相線温度）から５０℃を超える温度であってはならない。微細化のための溶融を行う際の所望の溶融温度は、１５００℃〜１５５０℃程度である。合金及び坩堝の酸化を防ぐため、不活性ガス雰囲気を坩堝上部で維持する必要がある。
【００６９】
高圧のガス又は水スプレイに対し、（質量流量及び流れ方向の両方を）制御した合金の液体流を提供するため、グラファイト製の漏斗を用いることができる。こうしたグラファイト製の漏斗は、当該漏斗内での材料の凝固を防ぐために、誘導コイルにより再度加熱することができる。また、合金及び坩堝の酸化を防ぐため、グラファイト全体を不活性ガス雰囲気に維持する必要がある。漏斗は、流体金属を受け入れて、高圧ガス／ウォータージェットへと順番に送る。漏斗の温度は、１５００℃に制御され得る。
【００７０】
誘導炉の上部には、ヒュームを除去するために抽気フードを設けなければならない。溶融物からのガスは、他のガス流（例えば、洗浄のための焙焼及び／又は一次製錬ステップにより生じたガス）と一体とすることもできる。このガス流から粒子を除去する必要があってはならない。
【００７１】
微細化
合金の微細化（ステップ５２）は、ガス又は液体冷却により行うことができる。高圧ウォータージェットは微細化の方法として確立されており、これにより非常に微細な粒子（必要であれば、粒子径Ｄ５０が約１０ミクロン〜２０ミクロン）を得ることができる。流体（例えば、水）を用いて行われる微細化では、急速冷却された準安定相の平坦ではない（しばしば凹みのある）粒子が形成され、こうした粒子は、大きな表面積を有しており、それにより、急速な溶解が可能となる。評価した材料では、高融点のＰＧＭ（Ｒｈ、Ｉｒ、Ｒｕ及びＰｔ）の殆どを含む高融点相と、いくらかのＰｄ及び残留したＦｅ、Ｎｉ及びＣｕの殆どを含む第２相の少なくとも２つの相が、冷却中に形成した。
【００７２】
高圧ガスジェット又は遠心ガス冷却を用いて、合金を、Ｄ５０が約４０ミクロンとなるように微細化することもできる。水を用いる場合に比べて、粒子はより球状化し、また冷却速度はより遅くなる。マテリアルハンドリング、溶解挙動及び金属の採算性により、用いる微細化のタイプが決定される。
【００７３】
水を用いる場合は、水圧が６０ｂａｒ〜１６０ｂａｒのウォータージェットを用いることが提案される。微細化における合金に対する水の比（重量対重量）は、５〜１０の間とすることができる。合金に対する水の比を管理することで、合金スラリを、溶解容器に直接送り込むことができる。それが不可能な場合は、スラリから水を除去するための濾過ステップが必要となる。
【００７４】
ＰＭＲ系統への溶解
微細化された合金は、直接、溶解処理（ステップ５４）に送ることができる。ただし、溶解速度によっては、容器でのより優れた温度制御を行うことが必要となる場合もある。合金の反応性は通常のＰＭＲ給鉱材料よりも僅かに高く、また塩素による浸出の後、合金を有する溶液のより速い加熱が開始されたことが判明した。ただし、温度制御及び酸化還元電位制御は、実験室規模の通常のＰＭＲ給鉱材料と同程度のレベルで実現できた。
【００７５】
処理のバリエーション（ただし、本発明はこれらに限定されない）
本発明は、以下のいずれにも限定又は制限されない。
・炉マットから転炉マットを生成する方法、又は転炉マットの生成に先立つ任意の技術あるいは処理方法。
・ＰＧＭを転炉マットから濃縮する方法（卑金属を物理的に又は化学的に除去する方法）。
・（ＢＭＲを経たＰＧＭの場合）ＢＭＲにおける処理ステップ‐例えば、Ｎｉ＋Ｃｕの除去のための大気と圧力浸出の間の技術選択。
・ＰＧＭにおける処理ステップ‐例えば、沈殿処理及び溶解処理の繰り返し、溶媒抽出、イオン交換又は分子認識技術の間での技術選択。
・炉のタイプ‐主要な溶融としては、ＡＣ、ＤＣ又は誘導。誘導が、微細化には最適であると考えられる（加熱速度及び直接的な結合による効率性）。
・製錬処理‐圧力制御の有無、スラグへの酸化剤添加の有無。
・坩堝／耐火物のタイプ
・微細化のタイプ‐冷却媒体としてガス又は流体。
・鋳造金型のタイプ‐重力を利用したオーバーフロー構造タイプ、単一の大きな金型等。
・スラグ洗浄方法‐既存の製錬操作に戻す、又は、溶融物を洗浄した別のスラグに導入して、スラグを廃棄する。
・焙焼炉のタイプ‐固定層、回転タイプ、多段焼却又は流動層による焙焼。
・焙焼要件のタイプ‐酸化焙焼の前又は後の還元焙焼の必要性。
・使用するガス洗浄及び固体回収のタイプ
・排ガス流からの有益な金属（Ｓｅ、Ｔｅ及びＯｓ）の回収方法のタイプ（回収する場合）。
【００７６】
本発明による方法の大きな利点は、いかなる既存の貴金属精錬所にも適用できる点にあり、そこでの給鉱材料には、不純物（例えば、以下に限定はされないが、Ａｓ、Ｐｂ、Ｓｅ、Ｔｅ、Ｂｉ、Ｃｄ、Ｈｇ、ＳｉＯ２、Ｆｅ／Ｎｉ酸化物、金属／硫化Ｆｅ、未浸出のＢＭＳ［卑金属硫化物］、ＣａＯ、ＭｇＯ及びＣｒ２Ｏ３）が含まれている。
【００７７】
本発明の方法によれば、以下に挙げる効果が期待される。
・ＰＭＲ処理で生成される残渣量を減少することができる。残渣物の委託／再処理に係る費用が低減できる。
・ＰＭＲ処理の廃液量が、廃液におけるＰＧＭの損失の減少に関連して、減少する。
・ＰＧＭの残渣及び廃液流でのＰＧＭの固定が減少するため、ＰＭＲ系統の一巡目の回収率が向上する。
・ＰＭＲの処理時間（より反応性が高く、高速な最初の浸出ステップから不純物除去ステップまで）を減少できる。これにより、プロセスのインベントリが減少すると共に、ＰＭＲの処理能力が増加する。
・不純物が存在すること（特に、断続的なＰＭＲへの高ＳｉＯ２及び高Ｐｂの給鉱）による、ＰＭＲ操作の課題を解決できる。製錬ステップで、このような不純物を除去することにより、ＰＭＲ給鉱品位を安定化でき、このプロセスのその他の部分では制御ステップを有さない。
・ＢＭＲ及び／又はＰＭＲ処理は、湿式製錬処理による不純物除去ステップを省略することにより、簡略化できる。これにより、省略されたステップの廃液流が生成されなくなる（これに関連して、ＰＧＭの損失も減少する）。さらに、不純物除去ステップを省略することにより、労力及びコストの削減も達成できる。
・ＰＭＲへの給鉱における含有量のばらつきを低減できる。
【図１】
2014507564.tif 000007
【手続補正書】
【提出日】平成24年12月3日(2012.12.3)
【手続補正１】
【補正対象書類名】特許請求の範囲
【補正対象項目名】全文
【補正方法】変更
【補正の内容】
【特許請求の範囲】
【請求項１】
白金族金属（ＰＧＭ）に富み、残渣中の貴金属の４０質量％超が白金族金属である、１０質量％未満の卑金属を含む残渣を、高温で焙焼して、Ｓｅ、Ｔｅ、Ａｓ、Ｓ、Ｂｉ、Ｏｓといった不純物を除去し、焙焼生成物を得る焙焼ステップであって、焙焼温度が５００℃超１０００℃未満である酸化焙焼を有する焙焼ステップと、
該焙焼生成物を、１３００℃〜１６００℃の温度で融剤を用いて製錬して、スラグ相及び合金相を形成し、該スラグ相及び該合金相が分離される、製錬ステップ、
とを含む、方法。
【請求項２】
請求項１記載の方法において、前記焙焼温度が、６００℃以上９００℃未満である、方法。
【請求項３】
請求項２記載の方法において、前記焙焼温度が、７００℃〜８５０℃である、方法。
【請求項４】
請求項１乃至３いずれかに記載の方法において、前記酸化焙焼で酸化剤を添加する、方法。
【請求項５】
請求項４記載の方法において、前記酸化剤が空気である、方法。
【請求項６】
請求項５記載の方法において、前記残渣１００ｇあたり１００ｇ〜１５０ｇの空気を加える、方法。
【請求項７】
請求項６記載の方法において、前記残渣１００ｇあたり１３０ｇ〜１５０ｇの空気を加える、方法。
【請求項８】
請求項１乃至７いずれかに記載の方法において、前記焙焼ステップが、前記酸化焙焼の前又は後の還元焙焼を含む、方法。
【請求項９】
請求項８記載の方法において、前記還元焙焼が、５５０℃〜６５０℃の温度で行われる、方法。
【請求項１０】
請求項９記載の方法において、前記還元焙焼が、約６００℃の温度で行われる、方法。
【請求項１１】
請求項８乃至１０いずれかに記載の方法において、前記還元焙焼で還元剤を添加する、方法。
【請求項１２】
請求項１１記載の方法において、前記還元剤は、石炭又は石油コークスである、方法。
【請求項１３】
請求項１乃至１２いずれかに記載の方法において、前記焙焼生成物を、１４００℃〜１５００℃の温度で製錬する、方法。
【請求項１４】
請求項１３記載の方法において、前記製錬を還元条件下で行う、方法。
【請求項１５】
請求項１４記載の方法において、前記製錬ステップで還元剤を添加する、方法。
【請求項１６】
請求項１５記載の方法において、前記還元剤が炭水化物である、方法。
【請求項１７】
請求項１６記載の方法において、前記還元剤が穀粉である、方法。
【請求項１８】
請求項１７記載の方法において、供給材料１００ｇあたり５ｇ〜１５ｇの穀粉を添加する、方法。
【請求項１９】
請求項１乃至１８いずれかに記載の方法において、前記スラグが合成スラグである、方法。
【請求項２０】
請求項１乃至１９いずれか記載の方法において、前記融剤がＣａ又はＭｇの酸化物、珪酸塩、アルミン酸塩、アルカリ酸化物の融剤である、方法。
【請求項２１】
請求項２０記載の方法において、前記融剤がＣａＯ−ＳｉＯ２−Ａｌ２Ｏ３−Ｎａ２Ｏ融剤である、方法。
【請求項２２】
請求項２１記載の方法において、前記融剤が、１０質量％〜４０質量％のＳｉＯ２、５質量％〜１５質量％のＡｌ２Ｏ３、３０質量％〜５０質量％のＣａＯ及び１５質量％〜２５質量％のＮａ２Ｏを含む、方法。
【請求項２３】
請求項１乃至２２いずれかに記載の方法において、前記スラグの添加が、前記焙焼生成物の供給１００ｇあたり２０ｇ〜１００ｇである、方法。
【請求項２４】
請求項２５記載の方法において、前記スラグの添加が、前記焙焼生成物の供給１００ｇあたり約５０ｇである、方法。
【請求項２５】
請求項１乃至２４いずれかに記載の方法において、前記製錬ステップを、捕収剤を添加することなく行う、方法。
【請求項２６】
請求項１乃至２５いずれかに記載の方法において、誘導を用いて、セラミックを内張りしたグラファイト製の受入容器で製錬を行う、方法。
【請求項２７】
請求項１乃至２６いずれかに記載の方法において、前記製錬は、
１）還元溶融ステップ、
２）圧力を低下、好適には１０分〜３０分の間、絶対圧力を低下させて、Ｐｂ、Ｔｅ及び／又はその他の重金属を除去するステップ、及び／又は
３）Ｆｅ及びＮｉといった不純物が確実かつ十分に前記スラグ相に分離されるように、Ｋ２ＮＯ３、Ｎａ２Ｏ２、Ｏ２ガス、空気、ＮａＮＯ３又はＭｎＯ２（好適にはＮａＮＯ３）といった酸化剤を添加するステップ、
を含む、方法。
【請求項２８】
請求項２７記載の方法において、前記絶対圧力を０．５ａｔｍ未満に低下させる、方法。
【請求項２９】
請求項２８記載の方法において、前記絶対圧力を約０．１ａｔｍに低下させる、方法。
【請求項３０】
請求項１乃至２９いずれかに記載の方法で得られた合金生成物を溶融し、ガス又は流体アトマイズ法で微細化することにより、水に溶解することができ、また湿式精錬でのＰＭＲ（貴金属精錬）プロセスにおける処理が可能である合金微粒子を形成する、方法。
【請求項３１】
請求項１乃至３０いずれかに記載の方法が、
徐冷プロセスの後、
卑金属回収（ＢＭＲ）プロセス中又は
前記卑金属回収（ＢＭＲ）プロセスと前記ＰＭＲプロセスとの間
に行われる、方法。
【国際調査報告】
2014507564.tif 000008
2014507564.tif 000009
2014507564.tif 000010
2014507564.tif 000011
2014507564.tif 000012